СПОСОБ ПОЛУЧЕНИЯ ТИТАНСОДЕРЖАЩЕГО КРЕМНИЙОКСИДНОГО ФОРМОВАННОГО ИЗДЕЛИЯ И ТИТАНСОДЕРЖАЩЕЕ КРЕМНИЙОКСИДНОЕ ФОРМОВАННОЕ ИЗДЕЛИЕ

1. Способ получения титансодержащего кремнийоксидного формованного тела, включающий:
стадию смешивания сырьевого материала, на которой смешивают темплатный агент, источник кремния и растворитель, с получением твердого вещества, содержащего темплатный агент и оксид кремния;
стадию формования твердого вещества, полученного на стадии смешивания сырьевого материала, с получением формованного тела; и
стадию удаления темплатного агента, на которой происходит удаление темплатного агента из формованного тела, полученного на стадии формования, с получением формованного тела, из которого был удален темплатный агент,
при этом на стадии формования твердое вещество, полученное на стадии смешивания сырьевого материала, формуют при условии, что температура твердого вещества составляет от 40°C до 100°C,
во время и/или после любой из стадий смешивания сырьевого материала, стадии формования и стадии удаления темплатного агента, титан вводится в твердое вещество или формованное тело.
2. Способ по п.1, в котором темплатный агент является поверхностно-активным веществом.
3. Способ по п.1, в котором темплатный агент представляет собой пиперидин, в котором по меньшей мере один атом водорода может быть замещен углеводородной группой, имеющей от 1 до 10 атомов углерода.
4. Способ по п.2, в котором темплатный агент представляет собой соединение четвертичного аммония, содержащее ион четвертичного аммония, представленный следующей формулой (I), или амин, представленный следующей формулой (II):
1
2
3
4
+
[NRRRR] (I),
1
2
4
где R представляет собой углеводородную группу, содержащую от 2 до 36 атомов углерода; и каждый из R-R независимо представляет собой углеводородную группу, имеющую от 1 до 6 атомов углерода; и
5
6
7
NRRR (II),
5
6
7
где R представляет собой углеводородную группу, содержащую от 2 до 36 атомов углерода; и каждый из Rи R независимо представляет собой атом водорода или углеводородную группу, имеющую от 1 до 6 атомов углерода.
5. Способ по любому из пп.1-4, в котором введение титана осуществляется на стадии смешивания сырьевого материала.
6. Способ по любому из пп.1-5, в котором способ формования, применяемый на стадии формования, является компрессионным способом.
7. Способ по любому из пп.1-6, в котором на стадии удаления темплатного агента темплатный агент удаляют экстракцией с использованием растворителя.
8. Способ получения эпоксида, включающий взаимодействие олефина и гидропероксида в присутствии катализатора, содержащего титансодержащее кремнийоксидное формованное тело, полученное способом по любому из пп.1-7.
9. Титансодержащее кремнийоксидное формованное тело, полученное способом, включающим:
стадию смешивания сырьевого материала, на которой смешивают темплатный агент, источник кремния и растворитель с получением твердого вещества, содержащего темплатный агент и оксид кремния;
стадию формования твердого вещества, полученного на стадии смешивания сырьевого материала, с получением формованного тела; и
стадию удаления темплатного агента, на которой происходит удаление темплатного агента из формованного тела, полученного на стадии формования, с получением формованного тела, из которого был удален темплатный агент,
при этом на стадии формования твердое вещество, полученное на стадии смешивания сырьевого материала, формуют при условии, что температура твердого вещества составляет от 40°C до 100°C,
во время и/или после любой из стадий смешивания сырьевого материала, стадии формования и стадии удаления темплатного агента, титан вводится в твердое вещество или формованное тело.